(57)【特許請求の範囲】
【請求項１】
マグネシウム合金に圧下率４０％以上の圧延加工を行う第一圧延加工工程を施した後、前記マグネシウム合金の固相線温度よりも１５〜１２０℃低い温度で１０分〜１０時間熱処理を行う熱処理加工工程を施し、さらに、前記熱処理加工工程が施されたマグネシウム合金に再度の圧延加工を施す第二圧延加工工程を施すマグネシウム合金の製造方法において、
前記第二圧延加工工程が施されたマグネシウム合金は、当該第二圧延加工工程の圧延方向の引張強度が３００ＭＰａ以上であるとともに破断時のひずみが０．１以上であり、さらに、
前記第二圧延加工工程が施されたマグネシウム合金は、当該第二圧延加工工程の圧延方向に対して４５°方向又は９０°方向の引張強度が、当該第二圧延加工工程の圧延方向の引張強度の値±６％であり、当該第二圧延加工工程の圧延方向に対して４５°方向又は９０°方向のひずみが、当該第二圧延加工工程の圧延方向の破断時のひずみの値±１７％以内であることを特徴とするマグネシウム合金の製造方法。
【請求項２】
請求項１に記載のマグネシウム合金の製造方法において、
前記第二圧延加工工程が施されたマグネシウム合金は、マグネシウム相の平均結晶粒径が２５μｍ以下であり、晶出物又は金属間化合物のマグネシウム相に対する面積割合が７％以下であり、当該晶出物又は当該金属間化合物の相当円直径が０．１〜９μｍであるとともにその平均値が７μｍ以下であることを特徴とするマグネシウム合金の製造方法。
【請求項３】
請求項２に記載のマグネシウム合金の製造方法において、
前記マグネシウム相の結晶粒界に形成される前記晶出物又は前記金属間化合物は、微細に分散しており、微細に分散している当該晶出物又は当該金属間化合物の間隔が０．１４μｍ以上であることを特徴とするマグネシウム合金の製造方法。
【発明の詳細な説明】
【技術分野】
【０００１】
本発明は、マグネシウム合金の製造方法に関する。
【背景技術】
【０００２】
マグネシウムは、実用構造金属材料中、最も低密度（＝１．７ｇ／ｃｍ３）であり、金属材料特有の易リサイクル性を有し、資源も豊富に存在することから、次世代の構造用軽量材料として注目されている。
【０００３】
例えば、自動車産業においては、下記特許文献１に例示されるようなステアリングホイールや、シリンダーヘッドカバー、オイルパン等の部材が、マグネシウム合金鋳造材により作製されている。また、例えば、家電製品では、パソコン・携帯電話等の家電製品筐体が、マグネシウム合金鋳造材により作製されている。
【先行技術文献】
【特許文献】
【０００４】
【特許文献１】特開２００８−２４１１３号公報
【発明の概要】
【発明が解決しようとする課題】
【０００５】
マグネシウム合金鋳造材の鋳造法による生産法には、鋳造欠陥を補うための後処理が必要であること、歩留りが低いこと、部材の強度・剛性に問題があること、等の課題が存在する。これらの課題を解決するために、マグネシウム合金に添加される添加合金元素の検討は有用である。また、塑性加工プロセスは、一般的に、歩留まりが高く、成形と同時に高強度・高靱性化を図ることができることから、マグネシウム合金の需要拡大の有効な手段と言える。
【０００６】
しかしながら、マグネシウム合金は強度が向上すると、例えば、塑性加工プロセスとして圧延加工を行った場合、晶出物や金属間化合物などが圧延方向に平行に配列するとともに、マグネシウム相に加工硬化が生じたり集合組織が形成され、機械的特性の異方性が大きくなるという課題がある。
【０００７】
本発明は、上述した課題の存在に鑑みて成されたものであり、その目的は、高強度・高延性であるとともに機械的特性に異方性が認められない高性能マグネシウム合金材が得られるマグネシウム合金の製造方法を提供することにある。
【課題を解決するための手段】
【０００８】
本発明に係るマグネシウム合金の製造方法は、マグネシウム合金に圧下率４０％以上の圧延加工を行う第一圧延加工工程を施した後、前記マグネシウム合金の固相線温度よりも１５〜１２０℃低い温度で１０分〜１０時間熱処理を行う熱処理加工工程を施し、さらに、前記熱処理加工工程が施されたマグネシウム合金に再度の圧延加工を施す第二圧延加工工程を施すマグネシウム合金の製造方法であって、前記第二圧延加工工程が施されたマグネシウム合金は、当該第二圧延加工工程の圧延方向の引張強度が３００ＭＰａ以上であるとともに破断時のひずみが０．１以上であり、さらに、前記第二圧延加工工程が施されたマグネシウム合金は、当該第二圧延加工工程の圧延方向に対して４５°方向又は９０°方向の引張強度が、当該第二圧延加工工程の圧延方向の引張強度の値±６％であり、当該第二圧延加工工程の圧延方向に対して４５°方向又は９０°方向のひずみが、当該第二圧延加工工程の圧延方向の破断時のひずみの値±１７％以内であることを特徴とするものである。
【００１３】
また、本発明に係るマグネシウム合金の製造方法は、前記第二圧延加工工程が施されたマグネシウム合金が、マグネシウム相の平均結晶粒径が２５μｍ以下であり、晶出物又は金属間化合物のマグネシウム相に対する面積割合が７％以下であり、当該晶出物又は当該金属間化合物の相当円直径が０．１〜９μｍであるとともにその平均値が７μｍ以下であることとすることができる。
【００１４】
さらに、本発明に係るマグネシウム合金の製造方法は、前記マグネシウム相の結晶粒界に形成される前記晶出物又は前記金属間化合物が、微細に分散しており、微細に分散している当該晶出物又は当該金属間化合物の間隔が０．１４μｍ以上であることとすることができる。
【発明の効果】
【００１５】
本発明によれば、高強度・高延性であるとともに機械的特性に異方性が認められない高性能マグネシウム合金材が得られるマグネシウム合金の製造方法を提供することができる。
【図面の簡単な説明】
【００１６】
【図１】本実施形態に係るマグネシウム合金の製造方法の例を示すフローチャートである。
【図２】本実施形態に係る晶出物又は金属間化合物の状態を説明するための模式図であり、図２中の分図（ａ）は、第一圧延加工工程を施したマグネシウム合金の晶出物又は金属間化合物の状態を示す図であり、図２中の分図（ｂ）は、図２中の分図（ａ）に示されるマグネシウム合金に熱処理加工工程を施した状態を示す図であり、図２中の分図（ｃ）は、図２中の分図（ｂ）に示されるマグネシウム合金に第二圧延加工工程を施した状態示す図である。
【図３】本実施形態に係る第一圧延加工工程が施されたマグネシウム合金の金属組織を示すミクロ観察写真であり、図３中の分図（ａ）は、第一圧延加工工程が施されたＡＭＸ１００１であり、図３中の分図（ｂ）は、第一圧延加工工程が施されたＡＺＸ８１１である。
【図４】本実施形態に係る熱処理加工工程が施されたマグネシウム合金と比較例に係る熱処理加工が施されたマグネシウム合金の金属組織を示すミクロ観察写真であり、図４中の分図（ａ）は、４５０℃で５時間熱処理加工を行う本実施形態に係る熱処理加工工程が施されたＡＭＸ１００１の金属組織を示すミクロ観察写真であり、図４中の分図（ｂ）は、４９０℃で１時間熱処理加工を行う比較例に係る熱処理加工が施されたＡＭＸ１００１の金属組織を示すミクロ観察写真である。
【図５】本実施形態に係る熱処理加工工程が施されたマグネシウム合金の金属組織を示すミクロ観察写真であり、図５中の分図（ａ）は、４００℃で１０分熱処理加工を行う熱処理加工工程が施されたＡＺＸ８１１の金属組織を示すミクロ観察写真であり、図５中の分図（ｂ）は、５００℃で１時間熱処理加工を行う熱処理加工工程が施されたＡＺＸ８１１の金属組織を示すミクロ観察写真であり、図５中の分図（ｃ）は、４５０℃で１０時間熱処理加工を行う熱処理加工工程が施されたＡＺＸ６１２の金属組織を示すミクロ観察写真である。
【図６】本実施形態に係る熱処理加工工程が施されたマグネシウム合金のビッカース硬さを示す図であり、図６中の分図（ａ）は、マグネシウム合金としてＡＺ６１を用いたものであり、図６中の分図（ｂ）は、マグネシウム合金としてＡＺＸ８１１を用いたものであり、図６中の分図（ｃ）は、マグネシウム合金としてＡＺ６１２を用いたものであり、図６中の分図（ｄ）は、マグネシウム合金としてＡＭＸ１００１を用いたものである。
【図７】本実施形態に係る熱処理加工工程が施された後、第二圧延加工工程が施されたＡＺＸ８１１の金属組織を示すミクロ観察写真である。
【図８】本実施形態に係る熱処理加工工程が施されたマグネシウム合金と比較例に係る熱処理加工が施されたマグネシウム合金に、第二圧延加工工程を施して得られたマグネシウム合金材のＳＥＭ観察写真を示す図であり、図８中の分図（ａ）は、本実施形態に係る熱処理加工工程が施されたＡＭＸ１００１に第二圧延加工工程が施されたものであり、図８中の分図（ｂ）は、比較例に係る熱処理加工が施されたＡＭＸ１００１に第二圧延加工工程が施されたものであり、図８中の分図（ｃ）は、本実施形態に係る熱処理加工工程が施されたＡＺＸ６１２に第二圧延加工工程が施されたものであり、図８中の分図（ｄ）は、比較例に係る熱処理加工が施されたＡＺＸ６１２に第二圧延加工工程が施されたものである。
【図９】本実施形態に係る熱処理加工工程が施されたマグネシウム合金に第二圧延加工工程を施して得られたマグネシウム合金材のＳＥＭ観察写真を示す図であり、図９中の分図（ａ）は、本実施形態に係る熱処理加工工程が施されたＡＺＸ８１１に第二圧延加工工程が施されたものであり、図９中の分図（ｂ）は、本実施形態に係る熱処理加工工程が施されたＡＺＸ８１１に第二圧延加工工程が施されたものであり、図９中の分図（ｃ）は、本実施形態に係る熱処理加工工程が施されたＡＺＸ６１２に第二圧延加工工程が施されたものである。
【図１０】晶出物又は金属間化合物の間隔を表すＦＥ−ＳＥＭ観察写真を示す図である。
【発明を実施するための形態】
【００１７】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１８】
発明者らは、上述した課題の解決のために鋭意研究を行った結果、マグネシウム合金に対して所定の条件で圧延加工を行った後、所定の条件で熱処理加工を行い、再度、所定の条件で圧延加工を行うことにより、高強度・高延性であるとともに機械的特性に異方性が認められないマグネシウム合金材が得られるとの知見を得た。そこで、以下に記す実施形態では、発明者らが見出したマグネシウム合金の製造方法、および、かかる製造方法によって製造されたマグネシム合金材の特徴を示す分析結果および試験結果について説明することとする。ここで、図１は、本実施形態に係るマグネシウム合金の製造方法の例を示すフローチャートである。また、図２は、本実施形態に係る晶出物又は金属間化合物の状態を説明するための模式図であり、図２中の分図（ａ）は、第一圧延加工工程を施したマグネシウム合金の晶出物又は金属間化合物の状態を示す図であり、図２中の分図（ｂ）は、図２中の分図（ａ）に示されるマグネシウム合金に熱処理加工工程を施した状態を示す図であり、図２中の分図（ｃ）は、図２中の分図（ｂ）に示されるマグネシウム合金に第二圧延加工工程を施した状態示す図である。
【００１９】
本実施形態に係るマグネシウム合金の製造方法には、６．０〜１０ｍａｓｓ％のＡｌ、０〜１．５ｍａｓｓ％のＺｎ、０〜３．２ｍａｓｓ％のＣａ、０．０１〜０．３ｍａｓｓ％のＭｎを含有し、残部がマグネシウムおよび不可避不純物からなる成分組成を有するマグネシウム合金を用いることができる。
【００２０】
アルミニウム（Ａｌ）は、マグネシウム合金内部にカルシウムとの析出物（Ａｌ２Ｃａ）又は晶出物（Ｍｇ１７Ａｌ１２）を析出するために、６．０〜１０％の範囲内で添加されていることが好ましい。アルミニウムの添加量が１０％を超えると、過度の析出物が析出し、加工性が低下する。また、アルミニウムの添加量が６．０％未満では、所望の強度を得ることが難しい。
【００２１】
亜鉛（Ｚｎ）は、０〜１．５％の範囲内で添加されてもよい。亜鉛は、鋳造性と強度等の機械的性質の向上に寄与するものであるが、亜鉛の添加量が１．５％を超えると、鋳造性が低下する。
【００２２】
カルシウム（Ｃａ）は、マグネシウム合金に難燃特性を付与するために、０．４〜３．２％の範囲内で添加されることが好ましい。
【００２３】
マンガン（Ｍｎ）は、０．０１〜０．３％の範囲内で添加されていることが好ましい。この範囲内でマンガンを添加することにより、耐食性を低下させる不純物元素である鉄の影響を緩和することができる。
【００２４】
本実施形態に係るマグネシウム合金の製造方法は、図１に示すように、まず、上記組成のマグネシウム合金に圧下率４０％以上の圧延加工を行う第一圧延加工工程を施す（ステップＳ１０）。第一圧延加工工程には、一般的な圧延機を用いることができる。第一圧延加工工程は、特に限定されないが、例えば、１パスあたり元板厚に対して５〜２０％の圧下率で、総圧下率４０％以上となるように圧延加工を行うこととすることができる。また、圧延機のロールのギャップは、特に限定されないが、２回まで同一とすることが可能である。
【００２５】
次に、本実施形態に係るマグネシウム合金の製造方法は、第一圧延加工工程が施されたマグネシウム合金に熱処理加工を行う熱処理加工工程を施す（ステップＳ２０）。この熱処理加工工程は、第一圧延加工工程が施されたマグネシウム合金に対して、例えば、当該マグネシウム合金の固相線温度よりも約１５〜１２０℃低い温度で約１０分〜１０時間熱処理を行うこととすることが可能である。ここで、固相線温度は、約１５ｍｇのブロック状に切断したマグネシウム合金片について、示差熱分析装置（リガク製、ＴＧ−ＤＴＡ）を用いて測定を行い、得られた最初のピーク温度を当該固相線温度とした。なお、ＡＺ６１については、最初のピーク温度が得られるとともに重量変化が開始される温度を固相線温度とした。その結果、ＡＺ６１の固相線温度は約５３０℃であり、ＡＺＸ６１１の固相線温度は約５５３℃であり、ＡＺＸ６１２の固相線温度は約５２２℃であり、ＡＺＸ８１１の固相線温度は約５１６℃であり、ＡＺＸ８１３の固相線温度は約５３０℃であり、さらに、ＡＭＸ１００１の固相線温度は約５０２℃であった。したがって、種々のマグネシウム合金に好適な熱処理加工温度は、ＡＺ６１が約４１０〜５１５℃となり、ＡＺＸ６１１が約４３３〜５３８℃となり、ＡＺＸ６１２が約４０２〜５０５℃となり、ＡＺＸ８１１が約３９６〜５０１℃となり、ＡＺＸ８１３が約４１０〜５１５℃となり、ＡＭＸ１００１が約３８２〜４８７℃となる。
【００２６】
第一圧延加工工程が施されたマグネシウム合金において、マグネシウム相の結晶粒界に形成される晶出物又は金属間化合物は、図２中の分図（ａ）に示すように、結晶粒界に塊状、板状又は粒状に形成される。ここで、図２中の分図（ａ）に示すように、「板状」とは、少なくとも１つ以上のマグネシウム結晶粒又はマグネシウム相の結晶粒界に板状に形成される状態を示し、「粒状」とは、少なくとも１つ以上のマグネシウム結晶粒又はマグネシウム相の結晶粒界に粒状に形成される状態を示す。また、「塊状」とは、「板状」又は「粒状」の晶出物又は金属間化合物と比較すると非常に大きいものを示し、幾つかのマグネシウム結晶粒又はマグネシウム相の結晶粒界に跨って存在しているものがある。
【００２７】
第一圧延加工工程が施されたマグネシウム合金に上記の条件で熱処理加工工程を施すことにより、ビッカース硬さがＨＶ６０以上であり、マグネシウム相の平均結晶粒径が１０〜３０μｍとなる。マグネシウム相の結晶粒界に形成される晶出物又は金属間化合物は、図２中の分図（ｂ）に示すように、結晶粒界に板状又は粒状に形成される。すなわち、第一圧延加工工程が施されたマグネシウム合金に熱処理加工工程を施すことによって、塊状の大きな晶出物又は金属間化合物の存在が認められなくなる。
【００２８】
さらに、熱処理加工工程が施されたマグネシウム合金に再度の圧延加工を行う第二圧延加工工程を施す（ステップＳ３０）。第二圧延加工工程には、一般的な圧延機を用いることができる。圧延機のロールのロール温度は、５０〜１５０℃とすることが好ましい。また、第二圧延加工工程を施すマグネシウム合金素材は、３５０℃を超える温度に加熱することが好ましい。さらに、１パスあたりの圧下量は、元板厚に対して５％以上とすることが好ましい。またさらに、ロール温度と素材の温度との差は、２００〜３８０℃であることが好ましい。
【００２９】
上述した熱処理加工工程が施されたマグネシウム合金に、上記の条件で第二圧延加工工程を施すことにより、図２中の分図（ｃ）に示すように、マグネシウム相が微細化するとともに、マグネシウム相の結晶粒界に板状又は粒状に形成された晶出物又は金属間化合物が微細に分散されるようになる。第二圧延加工工程が施されたマグネシウム合金材は、マグネシウム相の平均結晶粒径が２５μｍ以下であり、晶出物又は金属間化合物の相当円直径が０．１〜９μｍとなるとともに、その平均値が７μｍ以下となる。ここで、晶出物又は金属間化合物の相当円直径とは、晶出物又は金属間化合物を円形と仮定し、結晶粒面積：Ａ＝π／４×Ｄ２の式から算出した直径（Ｄ）である。また、第二圧延加工工程が施されたマグネシウム合金材の晶出物又は金属間化合物の間隔は０．１４μｍ以上となる。ここで、晶出物又は金属間化合物の間隔は、後述するように、電界放出型走査電子顕微鏡（ＦＥ−ＳＥＭ；日本電子株式会社製、ＪＥＯＬ７００１）を用いたＦＥ−ＳＥＭ観察写真から求めた。
【００３０】
また、熱処理加工工程が施されたマグネシウム合金に第二圧延加工工程を施すと、圧延方向（と平行方向）の引張強度が３００ＭＰａ以上であるとともに破断時のひずみが０．１以上である高強度・高延性のマグネシウム合金材を得ることができる。この第二圧延加工工程が施されたマグネシウム合金材は、第二圧延加工工程の圧延方向に対して４５°方向又は９０°方向の引張強度が、第二圧延加工工程の圧延方向（０°方向）の引張強度の値±６％となり、第二圧延加工工程の圧延方向に対して４５°方向又は９０°方向のひずみが、第二圧延加工工程の圧延方向（０°方向）の破断時のひずみの値±１７％以内となっている。したがって、本実施形態に係るマグネシウム合金の製造方法によれば、機械的特性に異方性が認められない高性能マグネシウム合金材を得ることが可能である。
【００３１】
以上より、本実施形態に係るマグネシウム合金の製造方法によれば、上述したマグネシウム合金に第一圧延加工工程を施すことにより生じた塊状、板状又は粒状の晶出物又は金属間化合物は、熱処理加工工程により板状又は粒状となる。そして、マグネシウム合金に第二圧延加工工程を施すことにより、上記の板状又は粒状の晶出物又は金属間化合物は微細に分散され、高強度・高延性であるとともに機械的特性に異方性が認められない高性能マグネシウム合金材を得ることができる。
【００３２】
以上、本実施形態に係るマグネシウム合金の製造方法について説明した。次に、本実施形態に係るマグネシウム合金の製造方法により得られるマグネシウム合金の特徴を示す分析結果および試験結果について説明する。
【００３３】
上述したマグネシウム合金製造方法により得られたマグネシウム合金について、光学顕微鏡および走査型電子顕微鏡（ＳＥＭ；日本電子株式会社製、ＪＣＭ−６０００）を用いて組織観察を行った。ここで、合金名の命名法は、「Ａ」が「Ａｌ」を表し、「Ｚ」が「Ｚｎ」を表し、「Ｘ」が「Ｃａ」を表し、さらに、「Ｍ」が「Ｍｎ」を表す。そして、アルファベットに続く数字は、それぞれの元素のおよその添加濃度（ｍａｓｓ％）を表す。例えば、ＡＺＸ８１１の添加元素のおよその濃度は、Ｍｇ−８ｍａｓｓ％Ａｌ−１ｍａｓｓ％Ｚｎ−１ｍａｓｓ％Ｃａとなる。
【００３４】
［第一圧延加工工程が施されたマグネシウム合金］
発明者らは、まず、上述した組成のマグネシウム合金に第一圧延加工工程を施したマグネシウム合金の分析を行った。ここで、図３は、本実施形態に係る第一圧延加工工程が施されたマグネシウム合金の金属組織を示すミクロ観察写真であり、図３中の分図（ａ）は、第一圧延加工工程が施されたＡＭＸ１００１であり、図３中の分図（ｂ）は、第一圧延加工工程が施されたＡＺＸ８１１である。
【００３５】
第一圧延加工工程として圧下率５０％の圧延加工が施されたＡＭＸ１００１合金は、図３中の分図（ａ）に示すように、粗大な塊状の晶出物又は金属間化合物と板状又は粒状の晶出物又は金属間化合物が存在していることが分かる。このマグネシウム合金のマグネシウム相の平均結晶粒径が１９μｍであった。また、第一圧延加工工程として圧下率５０％の圧延加工が施されたＡＺＸ８１１合金は、図３中の分図（ｂ）に示すように、板状又は粒状の晶出物又は金属間化合物が存在していることが分かる。このマグネシウム合金のマグネシウム相の平均結晶粒径は１８μｍであった。
【００３６】
［熱処理加工工程が施されたマグネシウム合金］
次に、発明者らは、第一圧延加工工程が施されたマグネシウム合金に対して、本実施形態に係る熱処理加工工程と比較例に係る熱処理加工とを施したマグネシウム合金について分析および試験を行った。ここで、図４は、本実施形態に係る熱処理加工工程が施されたマグネシウム合金と比較例に係る熱処理加工が施されたマグネシウム合金の金属組織を示すミクロ観察写真であり、図４中の分図（ａ）は、４５０℃で５時間熱処理加工を行う本実施形態に係る熱処理加工工程が施されたＡＭＸ１００１の金属組織を示すミクロ観察写真であり、図４中の分図（ｂ）は、４９０℃で１時間熱処理加工を行う比較例に係る熱処理加工が施されたＡＭＸ１００１の金属組織を示すミクロ観察写真である。また、図５は、本実施形態に係る熱処理加工工程が施されたマグネシウム合金の金属組織を示すミクロ観察写真であり、図５中の分図（ａ）は、４００℃で１０分熱処理加工を行う熱処理加工工程が施されたＡＺＸ８１１の金属組織を示すミクロ観察写真であり、図５中の分図（ｂ）は、５００℃で１時間熱処理加工を行う熱処理加工工程が施されたＡＺＸ８１１の金属組織を示すミクロ観察写真であり、図５中の分図（ｃ）は、４５０℃で１０時間熱処理加工を行う熱処理加工工程が施されたＡＺＸ６１２の金属組織を示すミクロ観察写真である。
【００３７】
実施例に係る熱処理加工工程として、ＡＭＸ１００１合金の固相線温度である５０２℃よりも５２℃低い４５０℃で５時間熱処理加工が施されたＡＭＸ１００１合金は、図４中の分図（ａ）に示すように、マグネシウム相の結晶粒界に形成される晶出物又は金属間化合物が結晶粒界に板状又は粒状に形成され、粗大な塊状の晶出物又は金属間化合物が存在しないことが分かる。このマグネシウム合金のマグネシウム相の平均結晶粒径は２２μｍであった。
【００３８】
一方、比較例に係る熱処理加工として、ＡＭＸ１００１合金の固相線温度よりも１２℃低い４９０℃で１時間熱処理加工が施されたＡＭＸ１００１合金は、図４中の分図（ｂ）に示すように、マグネシウム相の結晶粒界に形成される晶出物又は金属間化合物は、粗大かつ網状に存在して分散しきれていないことが分かる。なお、このマグネシウム合金のマグネシウム相の平均結晶粒径は２０μｍであった。
【００３９】
このように、第一圧延加工工程が施されたマグネシウム合金に対して、上述した温度条件で熱処理加工工程を施すことにより晶出物又は金属間化合物の再配列が起き、当該晶出物又は当該金属間化合物がマグネシウム相の結晶粒界に板状又は粒状で微細に存在するようになることが確認された。
【００４０】
さらに、発明者らは、以下の実施例の分析および試験結果から本実施形態に係る熱処理加工工程の好適な熱処理加工時間を得た。
【００４１】
図５中の分図（ａ）に示すように、本実施形態に係る熱処理加工工程として、ＡＺＸ８１１合金の固相線温度である５１６℃よりも１１６℃低い４００℃で１０分間熱処理加工が施されたＡＺＸ８１１合金は、マグネシウム相の結晶粒界に形成される晶出物又は金属間化合物が結晶粒界に板状又は粒状に形成されていることが分かる。このマグネシウム合金のマグネシウム相の平均結晶粒径は１８μｍであった。
【００４２】
図５中の分図（ｂ）に示すように、本実施形態に係る熱処理加工工程として、ＡＺＸ８１１合金の固相線温度である５１６℃よりも１６℃低い５００℃で１時間熱処理加工が施されたＡＺＸ８１１合金は、マグネシウム相の結晶粒界に形成される晶出物又は金属間化合物が結晶粒界に板状又は粒状に形成され、粗大な塊状の晶出物又は金属間化合物が存在しないことが分かる。このマグネシウム合金のマグネシウム相の平均結晶粒径は２０μｍであった。
【００４３】
図５中の分図（ｃ）に示すように、本実施形態に係る熱処理加工工程として、ＡＺＸ６１２合金の固相温度である５２２℃よりも７２℃低い４５０℃で１０時間熱処理が施されたＡＺＸ６１２合金は、上述した実施例と同様に、マグネシウム相の結晶粒界に形成される晶出物又は金属間化合物が結晶粒界に板状又は粒状に形成され、粗大な塊状の晶出物又は金属間化合物が存在しないことが分かる。このマグネシウム合金のマグネシウム相の平均結晶粒径は１４μｍであった。
【００４４】
このように、第一圧延加工工程が施されたマグネシウム合金に対して、固相線温度よりも約１５〜１２０℃低い温度で約１０分〜１０時間熱処理加工を行う熱処理加工工程を施すことにより、図２の分図（ｂ）に示すように、マグネシウム相の結晶粒界に形成される晶出物又は金属間化合物が結晶粒界に板状又は粒状に形成され、粗大な塊状の晶出物又は金属間化合物は存在しないことが確認された。
【００４５】
ここで、第一圧延加工工程が施された種々のマグネシウム合金に、温度・時間の条件を変えて熱処理加工を行い、得られたマグネシウム合金のビッカース硬さを測定した。その結果を図６に示す。図６から分かるように、第一圧延加工工程が施されたマグネシウム合金に熱処理加工を施すと、ビッカース硬さはＨＶ６０以上となる。
【００４６】
［第二圧延加工工程が施されたマグネシウム合金材］
次に、発明者らは、本実施形態に係る第一圧延加工工程が施された後、本実施形態に係る熱処理加工工程が施されたマグネシウム合金に対して、再度の圧延加工を施す第二圧延加工工程を施して得られたマグネシウム合金材について分析を行った。ここで、図７は、本実施形態に係る熱処理加工工程が施された後、第二圧延加工工程が施されたＡＺＸ８１１の金属組織を示すミクロ観察写真である。
【００４７】
発明者らは、本実施形態に係る第一圧延加工工程として圧下率５０％の圧延加工が施された後、ＡＺＸ８１１の固相線温度である５１６℃よりも５６℃低い４６０℃で１時間熱処理加工を行う熱処理加工工程が施されたＡＺＸ８１１に対して、第二圧延加工工程として圧下率７５％の圧延加工を施してマグネシウム合金材を得た。その結果を図７に示す。図７に示すように、本実施形態に係るマグネシウム合金の製造方法により製造されたマグネシウム合金材は、マグネシウム相が微細化するとともに、マグネシウム相の結晶粒界に形成される晶出物又は金属間化合物が不連続的かつ微細に分散していることが分かる。また、当該晶出物又は金属間化合物は、不連続ではあるが、湾曲して並んで存在しているものが確認される。さらに、圧延方向と平行方向だけではなく、圧延方向と略直角方向の結晶粒界にも晶出物又は金属間化合物が形成されている。このような構成により、本実施形態によれば、機械的特性に異方性が認められないマグネシウム合金材を得ることが可能であると考えられる。
【００４８】
さらに、発明者らは、第一圧延加工工程が施されたマグネシウム合金に対して、本実施形態に係る熱処理加工工程を施したマグネシウム合金と、比較例に係る熱処理加工を施したマグネシウム合金とに、再度の圧延加工を施す第二圧延加工工程を施したマグネシウム合金材について分析および試験を行った。ここで、図８は、本実施形態に係る熱処理加工工程が施されたマグネシウム合金と比較例に係る熱処理加工が施されたマグネシウム合金に、第二圧延加工工程を施して得られたマグネシウム合金材のＳＥＭ観察写真を示す図であり、図８中の分図（ａ）は、本実施形態に係る熱処理加工工程が施されたＡＭＸ１００１に第二圧延加工工程が施されたものであり、図８中の分図（ｂ）は、比較例に係る熱処理加工が施されたＡＭＸ１００１に第二圧延加工工程が施されたものであり、図８中の分図（ｃ）は、本実施形態に係る熱処理加工工程が施されたＡＺＸ６１２に第二圧延加工工程が施されたものであり、図８中の分図（ｄ）は、比較例に係る熱処理加工が施されたＡＺＸ６１２に第二圧延加工工程が施されたものである。また、図９は、本実施形態に係る熱処理加工工程が施されたマグネシウム合金に第二圧延加工工程を施して得られたマグネシウム合金材のＳＥＭ観察写真を示す図であり、図９中の分図（ａ）は、本実施形態に係る熱処理加工工程が施されたＡＺＸ８１１に第二圧延加工工程が施されたものであり、図９中の分図（ｂ）は、本実施形態に係る熱処理加工工程が施されたＡＺＸ８１１に第二圧延加工工程が施されたものであり、図９中の分図（ｃ）は、本実施形態に係る熱処理加工工程が施されたＡＺＸ６１２に第二圧延加工工程が施されたものである。さらに、図１０は、晶出物又は金属間化合物の間隔を表すＦＥ−ＳＥＭ観察写真を示す図である。なお、図８、図９および図１０のＳＥＭ観察写真において、白色および灰色部分が晶出物又は金属間化合物を示している。ここで、組織研磨後のエッチングによる濃度偏重や結晶粒により、一部、晶出物又は金属間化合物でないものが白色又は灰色となっているが、評価対象からは外している。なお、晶出物又は金属間化合物の相当円直径Ｄは、上述したように、晶出物又は金属間化合物を円形と仮定し、結晶粒面積：Ａ＝π／４×Ｄ２の式から算出した。また、晶出物又は金属間化合物の間隔は、上述したように、ＦＥ−ＳＥＭ観察写真から求めた。
【００４９】
図８中の分図（ａ）に示すように、本実施形態に係る熱処理加工工程として、ＡＭＸ１００１合金の固相線温度である５０２℃よりも５２℃低い４５０℃で５時間熱処理加工が施されたＡＭＸ１００１に、圧下率７５％の圧延加工を行う第二圧延加工工程が施されると、マグネシウム相が微細化するとともに、マグネシウム相の結晶粒界に形成される晶出物又は金属間化合物は、不連続的かつ微細に分散されていることが確認された。すなわち、図２中の分図（ｃ）に示すような状態となっている。当該晶出物又は金属間化合物の面積割合は６．９％であり、晶出物又は金属間化合物の相当円直径は１．０〜８．６μｍであり、当該相当円直径の平均径は６．５μｍであった。
【００５０】
一方、図８中の分図（ｂ）に示すように、比較例に係る熱処理加工として、ＡＭＸ１００１合金の固相線温度である５０２℃よりも１２℃低い４９０℃で１時間熱処理加工が施されたＡＭＸ１００１に、圧下率７５％の圧延加工を行う第二圧延加工工程が施されると、網状に存在していた晶出物又は金属間化合物が圧延加工後も分散しきれていないことが分かる。当該晶出物又は金属間化合物の面積割合は１１．０％であり、晶出物又は金属間化合物の相当円直径は１．０〜１５．２μｍであり、当該相当円直径の平均径は６．２μｍであった。
【００５１】
また、図８中の分図（ｃ）に示すように、本実施形態に係る熱処理加工工程として、ＡＺＸ６１２合金の固相線温度である５２２℃よりも２２℃低い５００℃で１時間熱処理加工が施されたＡＺＸ６１２に、圧下率７５％の圧延加工を行う第二圧延加工工程が施されると、上述した場合と同様に、マグネシウム相が微細化するとともに、マグネシウム相の結晶粒界に形成される晶出物又は金属間化合物は、不連続的かつ微細に分散されていることが確認された。すなわち、図２中の分図（ｂ）に示すような状態となっている。当該晶出物又は金属間化合物の面積割合は６．５％であり、晶出物又は金属間化合物の相当円直径は０．１〜３．４μｍであり、平均径は１．０μｍであった。
【００５２】
一方、図８中の分図（ｄ）に示すように、比較例に係る熱処理加工として、ＡＺＸ６１２合金の固相線温度である５２２℃よりも１２２℃低い４００℃で１時間熱処理加工が施されたＡＺＸ６１２に、圧下率７５％の圧延加工を行う第二圧延加工工程が施されると、上述した場合と同様に、網状に存在していた晶出物又は金属間化合物が圧延加工後も分散しきれていないことが分かる。当該晶出物又は金属間化合物の面積割合は８．２％であり、晶出物又は金属間化合物の相当円直径は０．１〜１４．０μｍであり、当該相当円直径の平均径は５．２μｍであった。
【００５３】
さらに、図９中の分図（ａ）に示すように、本実施形態に係る熱処理加工工程として、ＡＺＸ８１１合金の固相線温度である５１６℃よりも１１６℃低い４００℃で１０分熱処理加工が施されたＡＺＸ８１１に、圧下率７５％の圧延加工を行う第二圧延加工工程が施されると、上述した場合と同様に、マグネシウム相が微細化するとともに、マグネシウム相の結晶粒界に形成される晶出物又は金属間化合物は、不連続的かつ微細に分散されることが確認された。すなわち、図２中の分図（ｂ）に示すような状態となっている。当該晶出物又は金属間化合物の面積割合は３．４％であり、晶出物又は金属間化合物の相当円直径は０．１〜４．１μｍであり、当該相当円直径の平均径は１．５μｍであった。
【００５４】
また、図９中の分図（ｂ）に示すように、本実施形態に係る熱処理加工工程として、ＡＺＸ８１１合金の固相線温度である５１６℃よりも１６℃低い５００℃で１時間熱処理加工が施されたＡＺＸ８１１に、圧下率７５％の圧延加工を行う第二圧延加工工程が施されると、上述した場合と同様に、マグネシウム相が微細化するとともに、マグネシウム相の結晶粒界に形成される晶出物又は金属間化合物は、不連続的かつ微細に分散されることが確認された。すなわち、図２中の分図（ｂ）に示すような状態となっている。当該晶出物又は金属間化合物の面積割合は３．１％であり、晶出物又は金属間化合物の相当円直径は０．１〜４．０μｍであり、当該相当円直径の平均径は１．３μｍであった。
【００５５】
また、図９中の分図（ｃ）に示すように、本実施形態に係る熱処理加工工程として、ＡＺＸ６１２合金の固相線温度である５２２℃よりも７２℃低い４５０℃で１０時間熱処理加工が施されたＡＺＸ６１２に、圧下率７５％の圧延加工を行う第二圧延加工工程が施されると、上述した場合と同様に、マグネシウム相が微細化するとともに、マグネシウム相の結晶粒界に形成される晶出物又は金属間化合物は、不連続的かつ微細に分散されることが確認された。すなわち、図２中の分図（ｃ）に示すような状態となっている。当該晶出物又は金属間化合物の面積割合は６．４％であり、晶出物又は金属間化合物の相当円直径は０．１〜６．４μｍであり、当該相当円直径の平均径は２．２μｍであった。
【００５６】
さらに、図１０に示すように、第二圧延加工工程が施されたマグネシウム合金としてのＡＺＸ８１１において、不連続的に形成される晶出物又は金属間化合物の間隔は、０．１４μｍ以上となることが分かった。
【００５７】
以上より、本実施形態に係る熱処理加工工程を施したマグネシウム合金に第二圧延加工工程が施されると、マグネシウム相が微細化するとともに、マグネシウム相の結晶粒界に形成される晶出物又は金属間化合物は、不連続的かつ微細に分散されることが分かった。また、当該晶出物又は金属間化合物の面積割合は７％以下であり、晶出物又は金属間化合物の相当円直径は０．１〜９μｍであり、当該相当円直径の平均径は７μｍ以下となることが確認された。また、晶出物又は金属間化合物の間隔は０．１４μｍ以上となることが分かった。一方、比較例に係る熱処理加工を施したマグネシウム合金に第二圧延加工工程が施されても、網状に存在していた晶出物又は金属間化合物が分散しきれていないことが確認された。
【００５８】
さらに、発明者らは、本実施形態に係るマグネシウム合金の製造方法で製造されたマグネシウム合金材および比較例に係るマグネシウム合金材について、機械的性質の試験を行った。ここで、マグネシウム合金材の引張強度の測定は、ＪＩＳ  Ｚ２２４１  金属材料引張り試験方法に従った準静的歪み速度による室温引張り試験であって、圧延方向に対して平行方向（０°方向）、４５°方向、および９０°方向に試験を行った。より詳しくは、引張り試験は、マグネシウム合金材を圧延方向、４５°方向、および９０°方向に、マグネシウム合金材の板厚はそのままとし、平行部寸法幅５ｍｍ×長さ３０ｍｍと、幅１２．５ｍｍ×長さ６０ｍｍを有する板状試験片を作製し、当該試験片を用いて室温で初期歪み速度１．１×１０−３ｓ−１で行った。また、マグネシウム合金材の破断ひずみの測定は、ＪＩＳ  Ｚ２２４１  金属材料引張り試験方法に基づいて行った。その結果を表１に示す。
【００５９】
【表１】
0006774787.tif 000002
【００６０】
表１に示すように、本実施形態に係る熱処理加工工程が施されたマグネシウム合金に第二圧延加工工程を施すと、第二圧延加工工程の圧延方向（０°方向）の引張強度が３００ＭＰａ以上であるとともに破断時のひずみが０．１以上となることが分かる。すなわち、本実施形態に係るマグネシウム合金の製造方法によれば、高強度・高延性であるマグネシウム合金材を得ることが可能である。
【００６１】
また、本実施形態に係る熱処理加工工程が施されたマグネシウム合金に第二圧延加工工程を施すと、第二圧延加工工程の圧延方向に対して４５°方向又は９０°方向の引張強度が、第二圧延加工工程の圧延方向の引張強度の値±６％であり、第二圧延加工工程の圧延方向に対して４５°方向又は９０°方向のひずみが、第二圧延加工工程の圧延方向の破断時のひずみの値±１７％以内となる。すなわち、本実施形態に係るマグネシウム合金の製造方法により得られたマグネシウム合金材は、機械的特性に異方性が認められないことが確認された。
【００６２】
したがって、本実施形態に係るマグネシウム合金の製造方法によれば、高強度・高延性であるとともに機械的特性に異方性が認められない高性能マグネシウム合金材を得ることができる。
【００６３】
以上、本発明の好適な実施形態について説明したが、本発明の技術的範囲は上記実施形態に記載の範囲には限定されない。上記実施形態には、多様な変更又は改良を加えることが可能である。その様な変更又は改良を加えた形態も本発明の技術的範囲に含まれ得ることが、特許請求の範囲の記載から明らかである。
【符号の説明】
【００６４】
Ｓ１０  第一圧延加工工程、Ｓ２０  熱処理加工工程、Ｓ３０  第二圧延加工工程。
【図１】
0006774787.tif 000003
【図２】
0006774787.tif 000004
【図３】
0006774787.tif 000005
【図４】
0006774787.tif 000006
【図５】
0006774787.tif 000007
【図６】
0006774787.tif 000008
【図７】
0006774787.tif 000009
【図８】
0006774787.tif 000010
【図９】
0006774787.tif 000011
【図１０】
0006774787.tif 000012